(57)【特許請求の範囲】
【請求項１】
騒音抑制対象でありかつ除熱対象である相手部材から熱が伝達される熱伝達面を有する複数の吸音部と、
隣接する一対の該吸音部間を連結するヒンジ部と、
を一体的に備え、
展開形状に発泡成形された後、複数の該吸音部が該相手部材の少なくとも一部を立体的に覆うように、該ヒンジ部を湾曲させて立体形状とされており、
該ヒンジ部の肉厚は、該展開形状から該立体形状に組み立てる際に発生する、外周面と内周面との周長差を吸収するために、該吸音部の肉厚よりも小さく、
少なくとも該吸音部は、該熱伝達面の面展開方向に対して交差する方向に配向された磁性フィラーを有している吸音カバー。
【請求項２】
前記吸音部および前記ヒンジ部は、共に前記磁性フィラーを有し、
該ヒンジ部における該磁性フィラーの含有割合は、該吸音部における該磁性フィラーの含有割合よりも小さい請求項１に記載の吸音カバー。
【請求項３】
前記磁性フィラーのアスペクト比は２以上である請求項１または請求項２に記載の吸音カバー。
【請求項４】
前記熱伝達面の光沢度は１０％以上である請求項１ないし請求項３のいずれかに記載の吸音カバー。
【請求項５】
前記展開形状において、前記吸音部は、矩形板状の底壁部と、該底壁部の四辺に沿って各々配置されている四つの矩形板状の側壁部と、からなり、
前記ヒンジ部は、該底壁部と四つの該側壁部との間を、各々連結しており、
該ヒンジ部を湾曲させて該底壁部の四方に該側壁部を立設させて箱状に組み立てられている請求項１ないし請求項４のいずれかに記載の吸音カバー。
【請求項６】
発泡樹脂原料と磁性フィラーとを含む発泡原料を調製する発泡原料調製工程と、
該発泡原料を、吸音カバーの展開形状に区画された発泡型のキャビティに注入し、該キャビティ内の磁束密度が略均一になるよう、該吸音カバーの展開方向に対して交差する方向に磁場を作用させながら発泡成形する発泡成形工程と、
脱型して得られた発泡成形体を、立体形状に組み立てる組立工程と、
を有する吸音カバーの製造方法。
【請求項７】
前記吸音カバーは、騒音抑制対象でありかつ除熱対象である相手部材から熱が伝達される熱伝達面を有しており、
前記発泡型において、該熱伝達面を成形する熱伝達面成形型面の表面粗さは０．５μｍ以下である請求項６に記載の吸音カバーの製造方法。
【請求項８】
請求項１ないし請求項５のいずれかに記載された吸音カバーと、
熱伝導率が該吸音カバーの前記吸音部の熱伝導率よりも大きく、該吸音カバーを前記相手部材と共に基材に固定すると共に、該吸音部の外周面に接触するよう配置されているブラケットと、
を備えてなる吸音アセンブリ。
【発明の詳細な説明】
【技術分野】
【０００１】
本発明は、発熱を伴う騒音源の周囲に配置するのに好適な吸音カバー、その製造方法、および吸音アセンブリに関する。
【背景技術】
【０００２】
エンジンルーム内には、エンジン、モータ、ＥＧＲ（Ｅｘｈａｕｓｔ  Ｇａｓ  Ｒｅｃｉｒｃｕｌａｔｕｉｏｎ）バルブ等、騒音源となる部品が収容されている。これらの部品は、立体形状を呈しているため、騒音を低減するには、部品の複数の面に沿うよう吸音材を配置することが望ましい。つまり、部品の周囲を覆うような吸音カバーが必要となる。例えば、特許文献１、２には、展開形状に一体的に成形した後、ヒンジ部で折り曲げて立体形状とする組み立て式の吸音カバーが開示されている。
【０００３】
吸音材、振動吸収材としては、ポリウレタンフォーム等の発泡成形体が多く使用されている。しかし、発泡成形体は、内部に多数のセル（気泡）を有するため熱伝導率が低い。このため、発熱を伴うエンジン、モータ等の周囲に配置した場合、熱が蓄積され不具合を生じるおそれがある。したがって、発泡成形体を吸音材として用いた場合には、その放熱性の向上が課題となる。
【特許文献１】特開２００４−７０１２８号公報
【特許文献２】特開２００２−３６２８１号公報
【特許文献３】特開２００７−２３０５４４号公報
【発明の開示】
【発明が解決しようとする課題】
【０００４】
この点、例えば特許文献３には、配向した磁性フィラーを有するポリウレタンフォーム製の吸音材が開示されている。すなわち、特許文献３には、平板状の吸音材が開示されている。この吸音材は、磁性フィラーを含む発泡原料を、一方向の磁場中で発泡成形することにより、磁性フィラーを磁力線と同じ方向に配向させて製造されている。吸音材に加わった熱は、磁性フィラーを介してその配向方向に伝達される。これにより、吸音材の放熱性が向上する。
【０００５】
本発明者は、この方法、すなわち一方向の磁場中で発泡成形する方法により、箱状の吸音カバーを製造することを検討した。図１１に、この方法に用いられる発泡型の断面図を示す。箱状の吸音カバーを製造する場合は、図１１に示すように、まず、上型１１０と下型１１１とから区画された断面コ型のキャビティ１１２内に、発泡原料を充填する。次に、一方向（図１１中、上下方向。白抜き矢印で示す。）の磁場中で発泡成形する。この際、底壁部１０１、側壁部１０２のいずれにおいても、磁性フィラー１０３は上下方向に配向する。それから、吸音カバー１００を脱型する。このようにして、磁場中で発泡成形する方法により、吸音カバー１００を製造することができる。
【０００６】
しかしながら、吸音カバー１００の放熱性は、必ずしも満足の行くレベルには無かった。すなわち、吸音カバー１００を、例えば、直方体のモータの周囲に装着した場合、モータの作動で生じた熱は、モータと接する底壁部１０１および側壁部１０２から放出されることが望ましい。つまり、モータとの接触面の面展開方向に対して略垂直方向に、熱の伝達経路が形成されていることが望ましい。
【０００７】
しかし、図１１に示すように、側壁部１０２では、磁性フィラー１０３は上下方向（モータとの接触面の面展開方向に対して平行方向）に配向している。したがって、側壁部１０２では、磁性フィラー１０３を介した放熱効果が充分に得られない。一方、騒音源となる部品の面の数だけ吸音材を発泡成形し、それらを面ごとに個々に配置する方法では、製造工程が増えてコスト高となる。
【０００８】
本発明は、このような実情に鑑みてなされたものであり、所望の吸音特性を有すると共に放熱性に優れた吸音カバー、その製造方法、および吸音アセンブリを提供することを課題とする。
【課題を解決するための手段】
【０００９】
（１）上記課題を解決するため、本発明の吸音カバーは、騒音抑制対象でありかつ除熱対象である相手部材から熱が伝達される熱伝達面を有する複数の吸音部と、隣接する一対の該吸音部間を連結するヒンジ部と、を一体的に備え、展開形状に発泡成形された後、複数の該吸音部が該相手部材の少なくとも一部を立体的に覆うように、該ヒンジ部を湾曲させて立体形状とされており、該ヒンジ部の肉厚は、該展開形状から該立体形状に組み立てる際に発生する、外周面と内周面との周長差を吸収するために、該吸音部の肉厚よりも小さく、少なくとも該吸音部は、該熱伝達面の面展開方向に対して交差する方向に配向された磁性フィラーを有していることを特徴とする（請求項１に対応）。
【００１０】
ここで、「複数の吸音部」とは、展開形状において、ヒンジ部を介して吸音部が二つ以上に分割して配置されている態様を意味する。例えば、半円筒状の一対の吸音部が単一のヒンジ部を介して連なっている場合、立体形状（つまり円筒形状）においては、周方向に一対の吸音部が連なることになる。このため、見かけ上、単一の吸音部が配置されていることになる。しかしながら、展開形状においては、一対の吸音部は、ヒンジ部の両側に離間して配置される。このような形態も、本発明の「複数の吸音部」に含まれる。すなわち、立体形状で見かけ上単一でも、展開形状で複数に分割可能であれば、本発明の「複数の吸音部」に含まれる。
【００１１】
本発明の吸音カバーは、複数の吸音部を有し、展開形状に一体的に発泡成形されている。このため、騒音源となる相手部材が複数の面を有していても、各々の面に対して吸音部を配置することができる。その一方、面ごとに吸音材を発泡成形する必要はない。
【００１２】
また、本発明の吸音カバーは、ヒンジ部を有する。このため、相手部材の形状に合わせてヒンジ部を湾曲させることにより、筒状や箱状に容易に組み立てることができる。
【００１３】
また、展開形状から立体形状に組み立てる際、外周面と内周面との間に、周長差が発生する。このため、吸音部の外周面には、面展開方向に作用する引張力が加わる。当該引張力により、吸音部は、外周面から内周面に向かう方向に、潰れやすくなる。この点、本発明の吸音カバーのヒンジ部の肉厚は、吸音部の肉厚よりも小さい。このため、展開形状から立体形状に組み立てる際、ヒンジ部は吸音部に対して率先して湾曲する。したがって、吸音部の外周面に、引張力が加わるのを抑制することができる。また、当該引張力により、吸音部が潰れるように変形するのを、抑制することができる。このため、展開形状から立体形状に組み立てても、吸音部の吸音特性および放熱特性が低下するおそれは小さい。
【００１４】
また、少なくとも吸音部において、磁性フィラーが、熱伝達面の面展開方向に対して、交差する方向に配向されている。磁性フィラーは、熱伝導率が高く、鎖状（点線状を含む）に連続的に配向している。このため、相手部材から吸音部の熱伝達面に伝達された熱は、主に鎖状に配向する磁性フィラーを介して、速やかに吸音部から放出される。このように、本発明の吸音カバーによると、複数の吸音部において、発泡成形体由来の吸音特性に加えて、優れた放熱効果が発揮される。
【００１５】
（２）好ましくは、上記（１）の構成において、前記展開形状において、前記吸音部は、矩形板状の底壁部と、該底壁部の四辺に沿って各々配置されている四つの矩形板状の側壁部と、からなり、前記ヒンジ部は、該底壁部と四つの該側壁部との間を、各々連結しており、該ヒンジ部を湾曲させて該底壁部の四方に該側壁部を立設させて箱状に組み立てられている構成とするとよい（請求項５に対応）。
【００１６】
本構成によると、簡単に、吸音カバーの内部に相手部材を収容することができる。すなわち、底壁部に相手部材を配置して、側壁部を立ち上げることで、相手部材を吸音カバーの内部に相対的に収容することができる。
【００１７】
（３）また、本発明の吸音カバーの製造方法は、発泡樹脂原料と磁性フィラーとを含む発泡原料を調製する発泡原料調製工程と、該発泡原料を、吸音カバーの展開形状に区画された発泡型のキャビティに注入し、該キャビティ内の磁束密度が略均一になるよう、該吸音カバーの展開方向に対して交差する方向に磁場を作用させながら発泡成形する発泡成形工程と、脱型して得られた発泡成形体を、立体形状に組み立てる組立工程と、を有することを特徴とする（請求項６に対応）。
【００１８】
発泡成形工程では、キャビティ内の磁束密度が略均一になるような磁場中で発泡成形を行う。このため、磁束密度の違いによる磁性フィラーの偏在を抑制することができ、所望の配向状態を得ることができる。また、磁性フィラーの含有量が比較的少量でも、磁性フィラーを略均一に分散させた状態で配向させることができる。
【００１９】
また、本発明の製造方法によると、発泡成形工程において展開形状の発泡成形体を成形した後、組立工程において当該発泡成形体を立体形状に組み立てることで、吸音カバーを製造することができる。このため、一回の発泡成形により、磁性フィラーが配向済みの複数の吸音部を有する上記本発明の吸音カバーを、簡単に製造することができる。
【００２０】
（４）また、本発明の吸音アセンブリは、上記（１）の構成の吸音カバーと、熱伝導率が該吸音カバーの前記吸音部の熱伝導率よりも大きく、該吸音カバーを前記相手部材と共に基材に固定すると共に、該吸音部の外周面に接触するよう配置されているブラケットと、を備えてなることを特徴とする（請求項８に対応）。
【００２１】
ブラケットの熱伝導率は、吸音部の熱伝導率よりも大きい。このため、ブラケットを吸音部の外周面に接触するよう配置すると、相手部材の熱が、吸音部からブラケットを経由して、外部に放出されやすい。したがって、放熱性をより向上させることができる。
【発明を実施するための最良の形態】
【００２２】
以下、本発明の吸音カバー、その製造方法、および吸音アセンブリの実施形態について説明する。
【００２３】
［吸音アセンブリの構成］
まず、本実施形態の吸音カバーを備える吸音アセンブリの構成について説明する。図１に、吸音アセンブリの斜視図を示す。図２に、同吸音アセンブリの斜視分解図を示す。図３に、同吸音アセンブリを後方から見た斜視図を示す。
【００２４】
図１〜図３に示すように、本実施形態の吸音アセンブリ１は、吸音カバー２とブラケット３とを備えている。
【００２５】
吸音カバー２は、ポリウレタンフォーム製であって、一端面（前面）に開口部２０を有する直方体の箱状を呈している。吸音カバー２の内側には、直方体のモータ４が収容されている。モータ４の上面、下面、左面、右面、後面の五面は、吸音カバー２と接触している。吸音カバー２については後に詳しく説明する。
【００２６】
ブラケット３は、鋼製であって、下方に開口するＣ字状を呈している。ブラケット３のＣ字開口の口軸は、前後方向に配向されている。ブラケット３のＣ字内面は、吸音カバー２の前方側の外周面（具体的には、左右両面、上面）と接触するよう、配置されている。ブラケット３の左右両端部（Ｃ字両端部）には、各々、スクリュー貫通孔３１が形成されている。スクリュー３０は、スクリュー貫通孔３１を通して基材９のスクリュー固定孔９０に螺着されている。つまり、ブラケット３は、スクリュー３０により、基材９に固定されている。ブラケット３を基材９に固定することにより、吸音カバー２およびモータ４が基材９に固定されている。
【００２７】
［吸音カバーの構成］
次に、吸音カバーの構成について説明する。図４は、吸音カバーの展開図であって、（ａ）は上面図を示し、（ｂ）は断面図を示す。なお、図４に示す吸音カバーの展開図は、後述する展開形状のウレタン発泡成形体と、同じ形状を呈している。
【００２８】
図４（ａ）、（ｂ）に示すように、吸音カバー２は、底壁部２１と四つの側壁部２２とヒンジ部２３とを有する。底壁部２１は、モータ４の後面と接触する正方形の熱伝達面２１０を有する。四つの側壁部２２は、底壁部２１を中心とする十字状に配置されている。四つの側壁部２２は、各々、ヒンジ部２３を介して底壁部２１と連結されている。四つの側壁部２２は、各々、モータ４の上下左右の各面と接触する長方形の熱伝達面２２０を有する。
【００２９】
ヒンジ部２３は、熱伝達面２１０の四辺に沿って配置されている。すなわち、ヒンジ部２３は、底壁部２１と四つの側壁部２２の各々との間に配置されている。図４（ｂ）に示すように、ヒンジ部２３の肉厚は、底壁部２１および側壁部２２の肉厚よりも小さい。また、ヒンジ部２３は、熱伝達面２１０、２２０と略面一になるように、配置されている。図４（ｂ）の白抜き矢印で示すように、ヒンジ部２３を略９０°折り曲げることにより、四つの側壁部２２が底壁部２１の四方に略直角に立設される。
【００３０】
底壁部２１、四つの側壁部２２、ヒンジ部２３は、磁性フィラーを含有している（図略）。底壁部２１および側壁部２２において、磁性フィラーは、各々の熱伝達面２１０、２２０の面展開方向に対して、略垂直方向に配向されている。
【００３１】
［吸音カバーの製造方法］
次に、吸音カバーの製造方法について説明する。吸音カバー２は、前出図４に示す展開形状に一体的に発泡成形された後、ヒンジ部２３を折り曲げて、箱状に組み立てられることにより製造される。すなわち、吸音カバーの製造方法は、発泡原料調製工程と、発泡成形工程と、組立工程と、を有する。
【００３２】
発泡原料調製工程においては、発泡樹脂原料や磁性フィラー等を配合して、発泡原料を調製する。
【００３３】
発泡成形工程においては、調製した発泡原料を、発泡型のキャビティに充填する。そして、磁場を作用させながら、発泡成形を行う。図５に、発泡成形工程に使用する磁気誘導発泡成形装置の斜視図を示す。図６に、同磁気誘導発泡成形装置の断面図を示す。図７に発泡型の断面図を示す。図５、図６に示すように、磁気誘導発泡成形装置５は、一対の電磁石部５Ｕ、５Ｄと、ヨーク部５２と、を備えている。
【００３４】
電磁石部５Ｕは、芯部５０Ｕとコイル部５１Ｕとを備えている。芯部５０Ｕは、強磁性体製であって、上下方向に延びる円柱状を呈している。コイル部５１Ｕは、芯部５０Ｕの外周面に配置されている。コイル部５１Ｕは、芯部５０Ｕの外周面に巻装された導線５１０Ｕにより、形成されている。導線５１０Ｕは、電源（図略）に接続されている。
【００３５】
電磁石部５Ｄは、発泡型６を挟んで、上記電磁石部５Ｕの下方に配置されている。電磁石部５Ｄは、上記電磁石部５Ｕと同様の構成を備えている。すなわち、電磁石部５Ｄは、芯部５０Ｄとコイル部５１Ｄとを備えている。コイル部５１Ｄは、芯部５０Ｄの外周面に巻装された導線５１０Ｄにより、形成されている。導線５１０Ｄは、電源（図略）に接続されている。
【００３６】
ヨーク部５２は、Ｃ字状を呈している。ヨーク部５２のＣ字上端は、電磁石部５Ｕの芯部５０Ｕ上端に接続されている。一方、ヨーク部５２のＣ字下端は、電磁石部５Ｄの芯部５０Ｄ下端に接続されている。
【００３７】
発泡型６は、上型６０Ｕと下型６０Ｄとを備えている。発泡型６は、電磁石部５Ｕの芯部５０Ｕと電磁石部５Ｄの芯部５０Ｄとの間に、介装されている。上型６０Ｕは、長方形の板状を呈している。同様に、下型６０Ｄは、長方形の板状を呈している。図６、図７に示すように、下型６０Ｄの上面には、前出図４に示す吸音カバー２の展開形状の凹部が形成されている。上型６０Ｕと下型６０Ｄとが合体することにより、吸音カバー２の展開形状のキャビティ６１が区画されている。キャビティ６１には、磁性フィラーを含む所定の発泡原料が充填されている。
【００３８】
導線５１０Ｕに接続された電源および導線５１０Ｄに接続された電源を、共にオンにすると、上方の電磁石部５Ｕの芯部５０Ｕの上端がＳ極に、下端がＮ極に磁化される。このため、芯部５０Ｕに、上方から下方に向かって磁力線Ｌ（図６に点線で示す）が発生する。また、下方の電磁石部５Ｄの芯部５０Ｄの上端がＳ極に、下端がＮ極に磁化される。このため、芯部５０Ｄに、上方から下方に向かって磁力線Ｌが発生する。また、芯部５０Ｕ下端はＮ極であり、芯部５０Ｄ上端はＳ極である。このため、芯部５０Ｕと芯部５０Ｄとの間には、上方から下方に向かって磁力線Ｌが発生する。前述したように、発泡型６は、芯部５０Ｕと芯部５０Ｄとの間に介装されている。このため、発泡型６のキャビティ６１内には、上方から下方に向かう略平行な磁力線Ｌにより、一様な磁場が形成される。これにより、発泡原料中の磁性フィラーは、上方から下方に向かって鎖状に連続して配向する。発泡成形が終了したら、キャビティ６１から、前出図４に示す展開形状のウレタン発泡成形体を取り出す。
【００３９】
組立工程においては、得られたウレタン発泡成形体のヒンジ部２３を、図４（ｂ）の白抜き矢印で示すように、底壁部２１および側壁部２２と略面一の方を内側にして、折り曲げる。これにより、箱状の吸音カバー２が完成する（図４（ｂ）中、点線で示す）。図８に、吸音カバー２の断面における磁性フィラーを模式的に示す。図８に示すように、底壁部２１において、磁性フィラー２４は、熱伝達面２１０の面展開方向に対して、略垂直方向に配向している。同様に、側壁部２２においても、磁性フィラー２４は、熱伝達面２２０の面展開方向に対して、略垂直方向に配向している。
【００４０】
［作用効果］
次に、本実施形態の吸音カバー、その製造方法、および吸音アセンブリの作用効果について説明する。吸音カバー２は、底壁部２１と四つの側壁部２２とからなる五つの吸音部を有する。このため、モータ４の騒音を、五方向から吸音することができる。また、底壁部２１および側壁部２２には、磁性フィラー２４が配置されている。このため、モータ４の熱を、五方向から放出することができる。
【００４１】
また、磁性フィラー２４は、各々の熱伝達面２１０、２２０の面展開方向に対して、略垂直方向に配向されている。すなわち、磁性フィラー２４は、底壁部２１、側壁部２２の肉厚方向に配向されている。このため、モータ４の熱を、底壁部２１、側壁部２２の略最短経路を通って、外部に放出することができる。すなわち、モータ４の熱を、迅速に外部に放出することができる。
【００４２】
また、吸音カバー２は、展開形状に一体的に発泡成形されている。このため、五つの吸音部を一回の発泡成形により製造することができる。また、ヒンジ部２３を湾曲させることにより、容易に箱状に組み立てることができる。
【００４３】
また、ヒンジ部２３の肉厚は、底壁部２１、側壁部２２の肉厚よりも小さい。このため、展開形状から立体形状に組み立てる際、ヒンジ部２３は底壁部２１、側壁部２２に対して率先して湾曲する。したがって、底壁部２１、側壁部２２の外周面に、面展開方向に引張力が加わるのを抑制することができる。また、当該引張力により、底壁部２１、側壁部２２が潰れるように変形するのを、抑制することができる。このため、展開形状から立体形状に組み立てても、底壁部２１、側壁部２２の吸音特性および放熱特性が低下するおそれは小さい。
【００４４】
また、ブラケット３は、側壁部２２の外周面に接触するよう配置されている。ここで、ブラケット３の熱伝導率は、側壁部２２の熱伝導率よりも大きい。このため、モータ４の熱は、側壁部２２からブラケット３を経由して、外部に放出されやすい。したがって、放熱性がより向上する。
【００４５】
また、本実施形態によると、電磁石部５Ｕ、５Ｄ間には、上方から下方に向かって磁力線Ｌが発生する。下方の電磁石部５Ｄの芯部５０Ｄ下端から放射された磁力線Ｌは、ヨーク部５２を通って、上方の電磁石部５Ｕの芯部５０Ｕ上端に流入する。このように、芯部５０Ｕ、キャビティ６１、芯部５０Ｄ、ヨーク部５２から構成される磁気回路において、磁力線Ｌは閉ループを形成する。このため、磁力線Ｌの漏洩を抑制することができ、キャビティ６１内に安定した一様磁場を形成することができる。これにより、磁束密度の違いによる磁性フィラー２４の偏在を抑制することができ、所望の配向状態を得ることができる。また、磁性フィラー２４の含有量が比較的少量でも、磁性フィラー２４を略均一に分散させた状態で配向させることができる。また、磁力の無駄が少なく、装置自体の小型化が可能である。また、電磁石部５Ｕ、５Ｄを用いているため、磁場形成のオン、オフを瞬時に切り替えることができ、磁場の強さ等の制御が容易である。
【００４６】
［その他］
以上、本発明の吸音カバー、その製造方法、および吸音アセンブリの一実施形態について説明した。しかしながら、実施の形態は上記形態に特に限定されるものではない。当業者が行いうる種々の変形的形態、改良的形態で実施することも可能である。
【００４７】
（１）吸音カバーの材質、形状、大きさ等は、上記実施形態に限定されるものではない。吸音カバーは、発泡樹脂から成形すればよく、上記ポリウレタンフォームの他、ポリエチレンフォーム、ポリプロピレンフォーム等を採用することができる。また、吸音カバーの形状、大きさは、騒音源となる相手部材の形状、大きさに合わせて、適宜決定すればよい。例えば、上記箱状の他、円筒、角筒等の筒状であってもよい。いずれの場合も、展開形状で発泡成形した後、各々の立体形状に組み立てればよい。上記実施形態では、四つの側壁部を接着せずに、モータに装着した。しかし、隣接する側壁部同士を接着等により固定してもよい。
【００４８】
（２）磁性フィラーとしては、いわゆる磁性材料を用いればよい。例えば、鉄、ニッケル、コバルト、ガドリニウム、ステンレス鋼等の強磁性体、ＭｎＯ、Ｃｒ２Ｏ３、ＦｅＣｌ２、ＭｎＡｓ等の反強磁性体、およびそれらを用いた合金類が好適である。なかでも、熱伝導率が高くフィラーとしての加工性に優れる点から、ステンレス鋼、銅鉄合金等が好適である。ステンレス鋼の表面は酸化皮膜に覆われているため、防錆性能に優れ、ポリウレタンフォームとの接合強度が高い。また、銅鉄合金は、銅および鉄の共晶合金であり、例えば特公平３−０６４５８３号公報に記載されているような半硬質磁性銅鉄合金が望ましい。このような銅鉄合金は、フィラーとして使用するために細かく粉砕しても、銅と鉄の剥離を生じない。このため、銅が有する高い熱伝導率と鉄が有する磁性との２つの特徴を合わせ持つ。よって、同じ含有量であっても他の磁性材料と比較して、より熱伝達性が向上する。
【００４９】
磁性フィラーの大きさ（最大長さ）は、分散性、配向性、製造する吸音カバーの吸音部の厚さ等を考慮して決定すればよい。例えば、０．１ｍｍ以上５ｍｍ以下のものが入手しやすく好適である。また、磁性フィラーの形状は、球状（真球状または略真球状）、楕円球状、長円球状（一対の対向する半球を円柱で連結した形状）、水滴形状、柱状、薄板状、箔状、繊維状、針状等、種々のものを採用することができる。
【００５０】
例えば、磁性フィラーが球以外の形状をなす場合には、配向した磁性フィラー同士が、点ではなく、線および面の少なくとも一方で接触する。このため、点で接触する場合と比較して、磁性フィラー同士の接触面積が大きくなる。これより、熱の伝達経路が確保されやすくなると共に、伝達される熱量も大きくなる。また、球状の磁性フィラーを同量含有させた場合と比較して、配向方向に嵩高くなる。よって、磁性フィラーの含有量が少量であっても、熱伝達性を向上させやすい。
【００５１】
球以外の形状をなす磁性フィラーを採用する場合、熱伝達性をより高くするという観点から、磁性フィラーのアスペクト比は２以上であることが望ましい。本明細書では、アスペクト比を次式（１）により定義する。
アスペクト比＝ｂ２／（ａ・ａ’）・・・式（１）
式（１）において、ｂは磁性フィラーの最大長さ、ａは軸直方向断面横辺の長さ、ａ’は軸直方向断面縦辺の長さを示す。ここで、「軸直方向断面横辺の長さ」、「軸直方向断面縦辺の長さ」は次のようにして決定される。すなわち、磁性フィラーの最大長さｂを軸として、当該軸と垂直な方向（軸直方向）の断面形状が内接する四角形を定め、この四角形を平面視した時の横方向の長さを「軸直方向断面横辺の長さａ」とし、縦方向の長さを「軸直方向断面縦辺の長さａ’」とする。以下、具体的な形状を挙げて、説明する。
【００５２】
図９に、磁性フィラーの各形状における最大長さ、軸直方向断面横辺の長さ、軸直方向断面縦辺の長さを示す。図９において（ａ）は円柱状の場合を、（ｂ）は薄板状の場合を、（ｃ）は繊維状の場合を、各々示す。なお、図９（ａ）〜（ｃ）に示した形状は例示にすぎず、磁性フィラーはこれらの形状に限定されるものではない。まず、（ａ）に示す円柱状の場合には、軸方向の長さが最大長さｂとなる。軸直方向断面形状は円となる。当該円が内接する四角形の横方向の長さが「軸直方向断面横辺の長さａ」となり、縦方向の長さが「軸直方向断面縦辺の長さａ’」となる。次に、（ｂ）に示す薄板状の場合には、長手方向が軸方向となり、長手方向の長さが最大長さｂとなる。軸直方向断面形状は長方形となるため、この長方形の横方向の長さが「軸直方向断面横辺の長さａ」となり、縦方向の長さ（厚さに相当）が「軸直方向断面縦辺の長さａ’」となる。次に（ｃ）に示す繊維状の場合には、軸方向の長さが最大長さｂとなる。軸直方向断面形状は略楕円となる。しかしながら、（ｃ）の繊維状の場合、長手方向中央部が大きく両端部が小さい「細長い樽」のような形状を呈している。このため、長手方向全長において、軸直方向断面の大きさが一定ではない。すなわち、位置αと位置βと位置γとでは、楕円の断面積が異なる。この場合は、断面積が最大となる位置βの楕円が内接する四角形の横方向の長さが「軸直方向断面横辺の長さａ」となり、縦方向の長さが「軸直方向断面縦辺の長さａ’」となる。
【００５３】
磁性フィラーの含有割合は、熱伝達性の向上効果、吸音特性、コスト等を考慮して適宜決定すればよい。例えば、熱伝達性の向上効果を発現させるためには、磁性フィラーの含有割合を、吸音部の体積を１００体積％とした場合の０．１体積％以上とすることが望ましい。１体積％以上とするとより好適である。一方、磁性フィラーの分散性、吸音特性への影響等を考慮して、磁性フィラーの含有割合を１０体積％以下とすることが望ましい。また、磁性フィラーの含有割合が１０体積％を超えると、発泡成形に悪影響を及ぼすおそれがある。よって、磁性フィラーの含有割合を３体積％以下とするとより好適である。
【００５４】
磁性フィラーは、少なくとも吸音部に含有されていればよい。つまり、吸音部およびヒンジ部の両方に含有されていてもよいが、吸音部にのみ含有されていてもよい。ヒンジ部の肉厚は、吸音部の肉厚よりも小さい。よって、ヒンジ部に磁性フィラーが多量に含有されると、湾曲された際に、ヒンジ部に亀裂が生じるおそれがある。したがって、ヒンジ部に磁性フィラーを含有させる場合には、その含有割合を、吸音部の含有割合よりも小さくすることが望ましい。これによりヒンジ部の強度を向上させることができる。例えば、発泡成形時に磁力線をコントロールして、ヒンジ部への磁性フィラーの配向を抑制すればよい。
【００５５】
（３）吸音部の熱伝達面は、相手部材と接触して熱を伝達する役割を果たす。しかし、吸音カバーは発泡成形体であるため、通常、熱伝達面には、セルの開口部や発泡型の型面転写により微細な凹凸が存在する。このため、相手部材と接触させた時の接触面積が小さくなり、その分だけ熱伝達性が低下してしまう。よって、熱伝達面と相手部材との接触面積（伝熱面積）を大きくし、両者間で伝達される熱量を大きくするという観点から、熱伝達面の光沢度を１０％以上とすることが望ましい。光沢度は、ＪＩＳ  Ｚ８７４１（１９９７）に準じて測定される。すなわち、屈折率が可視波長範囲全域にわたって、一定値１．５６７であるガラス表面において、入射角６０°での鏡面光沢度を基準とし、この値を１００％として表している。光沢度が大きいほど、熱伝達面の表面の凹凸が少なく平滑であるとみなすことができる。光沢度を１０％以上とすることにより、内部の磁性フィラーによる熱伝達性向上効果を、熱伝達面の表面状態により阻害することなく充分に発揮させることができる。
【００５６】
熱伝達面の光沢度を１０％以上とするには、例えば、熱伝達面を成形する熱伝達面成形型面の表面粗さが０．５μｍ以下である発泡型を使用すればよい。本明細書では、表面粗さとして、ＪＩＳ  Ｂ０６０１（２００１）に準拠して算出される算術平均粗さ（Ｒａ）の値を採用する。発泡型における熱伝達面成形型面の表面粗さを０．５μｍ以下とすることにより、凹凸の少ない平滑な熱伝達面を成形することができる。すなわち、光沢度が１０％以上の熱伝達面を有する吸音カバーを、容易に得ることができる。
【００５７】
このような発泡型は、例えば、熱伝達面成形型面に研磨等の表面処理を施して得ることができる。また、離型用樹脂フィルムを使用してもよい。すなわち、表面粗さが０．５μｍ以下の離型用樹脂フィルムを、少なくとも熱伝達面成形型面を含むよう、発泡型の型面に沿って配置すればよい。この場合、熱伝達面成形型面は、当該離型用樹脂フィルムにより形成される。離型用樹脂フィルムを使用すれば、現状の金型をそのまま使用することができる。また、離型剤を塗布する必要もない。離型用樹脂フィルムとしては、例えば、ポリエチレンテレフタレート（ＰＥＴ）、ポリエステル、ポリエチレン（ＰＥ）、ポリプロピレン（ＰＰ）、シリコーン樹脂、ポリテトラフルオロエチレン（ＰＴＦＥ）等のフィルムが挙げられる。
【００５８】
（４）上記実施形態では、磁気誘導発泡成形装置を使用して発泡成形した。しかし、キャビティ内の磁束密度が略均一になるような磁場を形成することができれば、発泡成形の方法は特に限定されるものではない。例えば発泡型を挟むように、発泡型の一端および他端の両面近傍に永久磁石または電磁石を配置してもよい。電磁石を用いると、磁場形成のオン、オフを瞬時に切り替えることができ、磁場の強さの制御が容易である。このため、発泡成形を制御しやすい。ここで、磁場を構成する磁力線は閉ループを形成していることが望ましい。こうすることで、磁力線の漏洩が抑制され、キャビティ内に安定した一様磁場を形成することができる。なお、発泡型の外部に配置した磁石により、発泡型の内部に磁場を形成させるため、発泡型としては透磁率の低い材質、つまり非磁性の材質のものを使用するとよい。例えば、アルミニウムやアルミニウム合金製の発泡型であれば問題ない。この場合、電磁石等の磁力源から発生する磁場、磁力線が影響を受けにくく、磁場状態のコントロールがしやすい。ただし、必要とする磁場、磁力線の状態に応じて適宜、磁性材料のものを使用してもよい。
【００５９】
例えば、発泡型のキャビティ内における磁束密度の差は、±１０％以内であるとよい。±５％以内、さらには±３％以内であるとより好適である。発泡型のキャビティ内に一様な磁場を形成することで、磁性フィラーの偏在を抑制することができ、所望の配向状態を得ることができる。
【００６０】
磁場は、発泡樹脂原料の粘度が比較的低い間にかけられることが望ましい。発泡樹脂原料が増粘し、発泡成形がある程度終了した時に磁場をかけると、磁性フィラーが配向しにくいため、所望の熱伝達性、吸音特性を得ることが難しい。なお、発泡成形を行う時間のすべてにおいて磁場をかける必要はない。
【００６１】
（５）上記実施形態では、熱伝導率が吸音部よりも大きいブラケットにより、吸音カバーおよびモータを基材に固定した。しかし、ブラケットの材質、形状等を含めて、モータ等の固定方法は上記実施形態に限定されるものではない。例えば、ブラケットを使用せずにモータを基材に固定し、モータの周囲に吸音カバーを装着してもよい。
【実施例】
【００６２】
次に、実施例を挙げて本発明をより具体的に説明する。
【００６３】
（１）実施例の吸音カバーの製造
まず、発泡ウレタン樹脂原料を以下のように調製した。ポリオール成分のポリエーテルポリオール（住化バイエルウレタン社製「Ｓ−０２４８」、平均分子量６０００、官能基数３、ＯＨ価２８ｍｇＫＯＨ／ｇ）１００重量部と、架橋剤のジエチレングリコール（三菱化学社製）２重量部と、発泡剤の水２重量部と、テトラエチレンジアミン系触媒（花王社製「Ｎｏ．３１」）１重量部と、シリコーン系整泡剤（日本ユニカ社製「ＳＺ−１３１３」）０．５重量部と、カーボン系顔料（大日精化工業社製「ＦＴ−１５７６」）２重量部と、を配合し、プレミックスポリオールを調製した。調製したプレミックスポリオールに、ポリイソシアネート成分のジフェニルメタンジイソシアネート（ＭＤＩ）（ＢＡＳＦＩＮＯＡＣポリウレタン社製「ＮＥ１３２０Ｂ」、ＮＣＯ＝４４．８ｗｔ％）を加えて混合し、発泡ウレタン樹脂原料とした。ここで、ポリオール成分とポリイソシアネート成分との配合比（ＰＯ：ＩＳＯ）は、両者の合計重量を１００％として、ＰＯ：ＩＳＯ＝７８．５：２１．５とした。
【００６４】
次に、調製した発泡ウレタン樹脂原料に、磁性フィラーを混合して発泡原料とした。磁性フィラーには、ステンレスファイバー（虹技社製「ＫＣメタルファイバー  ＳＵＳ４３０Ｆ」：直径約３０μｍ、長さ約２ｍｍ）を使用した。このステンレスファイバーのアスペクト比を求めたところ、４４４４となった。磁性フィラーは、ポリオール成分のポリエーテルポリオール１００重量部に対して１２１重量部配合した。
【００６５】
次に、発泡原料を、前出図７に示した発泡型（アルミニウム製）のキャビティ内に注入して密閉した。その後、発泡型を磁気誘導発泡成形装置に設置して、上記実施形態と同様にして発泡成形を行った（前出図５、図６参照）。発泡成形が終了した後、脱型して、前出図４に示す展開形状のウレタン発泡成形体を得た。得られたウレタン発泡成形体のヒンジ部を折り曲げて、箱状の吸音カバーとした。吸音カバーにおける磁性フィラーの含有割合は、吸音カバー全体の体積を１００体積％とした場合の１体積％であった。製造した吸音カバーを、実施例の吸音カバーとした。
【００６６】
（２）比較例の吸音カバーの製造
磁性フィラーを配合しない点以外は、上記実施例の吸音カバーと同様にして、吸音カバーを製造した。すなわち、発泡ウレタン樹脂原料のみを、磁場をかけずに発泡成形して、上記実施例と同様の展開形状のウレタン発泡成形体を得た。得られたウレタン発泡成形体のヒンジ部を折り曲げて、箱状の吸音カバーとした。製造した吸音カバーを、比較例の吸音カバーとした。
【００６７】
（３）放熱性の評価
実施例および比較例の吸音カバーを、上記実施形態と同様に、各々、モータの周囲に装着して、放熱性を評価した。放熱性の評価は、モータ作動時におけるモータおよび吸音カバーの表面温度を測定することにより行った。表面温度は、モータの後面と吸音カバーの底壁部の後面とに、それぞれ熱電対を取り付けて測定した。図１０に、モータおよび吸音カバーの表面温度の経時変化を示す。また、モータ作動開始から２９７５秒後における、モータおよび吸音カバーの表面温度を、表１に示す。
【表１】
0004922978.tif 000002
【００６８】
図１０に示すように、モータ側では、実施例の吸音カバーを装着した場合、比較例の吸音カバーを装着した場合と比較して、作動時における表面温度が低くなった。例えば、作動開始から２９７５秒後の表面温度を比較すると、表１に示すように、実施例の方が比較例より２２．４℃低くなった。また、吸音カバー側では、実施例の吸音カバーを装着した場合、比較例の吸音カバーを装着した場合と比較して、表面温度が高くなった。例えば、作動開始から２９７５秒後の表面温度を比較すると、表１に示すように、実施例の方が比較例より１３．９℃高くなった。すなわち、実施例の吸音カバーを装着した場合には、モータで生じた熱が吸音カバーへ伝達されたため、モータ側の表面温度は低く、吸音カバー側の表面温度は高くなった。以上より、磁性フィラーを配向させた実施例の吸音カバーは、放熱性に優れることが確認された。
【産業上の利用可能性】
【００６９】
本発明の吸音カバーおよび吸音アセンブリは、自動車、電子機器、建築等の幅広い分野において用いることができる。例えば、車両のエンジンルームに配置されるエンジン、モータ、ＥＧＲバルブ等の吸音材、ＯＡ（Ｏｆｆｉｃｅ  Ａｕｔｏｍａｔｉｏｎ）機器や家電製品のモータ用吸音材、パソコン等の電子機器の放熱性吸音材等に好適である。
【図面の簡単な説明】
【００７０】
【図１】本発明の一実施形態の吸音アセンブリの斜視図である。
【図２】同吸音アセンブリの斜視分解図である。
【図３】同吸音アセンブリを後方から見た斜視図である。
【図４】同吸音アセンブリを構成する吸音カバーの展開図であって、（ａ）は上面図を示し、（ｂ）は断面図を示す。
【図５】同吸音カバーの製造方法における発泡成形工程に使用する磁気誘導発泡成形装置の斜視図である。
【図６】同磁気誘導発泡成形装置の断面図である。
【図７】発泡型の断面図である。
【図８】吸音カバーの断面図である。
【図９】磁性フィラーの各形状における最大長さ、軸直方向断面横辺の長さ、軸直方向断面縦辺の長さについての説明図である。
【図１０】モータおよび吸音カバーの表面温度の経時変化を示すグラフである。
【図１１】箱状の吸音カバーを、一方向の磁場中で発泡成形する方法に用いられる発泡型の断面図である。
【符号の説明】
【００７１】
１：吸音アセンブリ
２：吸音カバー  ２０：開口部  ２１：底壁部  ２２：側壁部
２３：ヒンジ部  ２４：磁性フィラー  ２１０、２２０：熱伝達面
３：ブラケット  ３０：スクリュー  ３１：スクリュー貫通孔
４：モータ（相手部材）
５：磁気誘導発泡成形装置  ５Ｕ、５Ｄ：電磁石部  ５０Ｕ、５０Ｄ：芯部
５１Ｕ、５１Ｄ：コイル部  ５２：ヨーク部  ５１０Ｕ、５１０Ｄ：導線
６：発泡型  ６０Ｕ：上型  ６０Ｄ：下型  ６１：キャビティ
９：基材  ９０：スクリュー固定孔
Ｌ：磁力線
【図１】
0004922978.tif 000003
【図２】
0004922978.tif 000004
【図３】
0004922978.tif 000005
【図４】
0004922978.tif 000006
【図５】
0004922978.tif 000007
【図６】
0004922978.tif 000008
【図７】
0004922978.tif 000009
【図８】
0004922978.tif 000010
【図９】
0004922978.tif 000011
【図１０】
0004922978.tif 000012
【図１１】
0004922978.tif 000013